【手続補正書】
【提出日】平成22年7月29日(2010.7.29)
【手続補正１】
【補正対象書類名】明細書
【補正対象項目名】０１８０
【補正方法】変更
【補正の内容】
【０１８０】
従って、本発明によれば、本明細書に既述の目的および利点を完全に満たす、低屈折率組成物、低屈折率組成物を形成するための液体混合物、反射防止コーティングを有する基材を含む物品および反射防止コーティングを基材上に形成する方法が提供されることが明らかである。本発明はその特定の実施形態と併せて記載されているが、多くの代替、変更および変形が当業者には自明であろうことが明らかである。従って、添付の特許請求の範囲の趣旨および広い範囲内に属するすべてのこのような代替、変更および変形が包含されることが意図される。
以上、本発明を要約すると下記のとおりである。
１．（ｉ）架橋性ポリマー、
（ｉｉ）多オレフィン性架橋剤、
（ｉｉｉ）複数の固体ナノシリカ粒子、
（ｉｖ）複数の多孔性ナノシリカ粒子、
（ｖ）少なくとも１つの重合性官能基を有するオキシシラン、ならびに該オキシシランの少なくとも１種の加水分解物および縮合物；ならびに
（ｖｉ）フリーラジカル重合開始剤
（ここで、上記固体ナノシリカ粒子の体積％は０超〜約２０またはそれ以下であり；上記固体ナノシリカ粒子の体積％と上記多孔性ナノシリカ粒子の体積％との総和が約４５またはそれ以下であり；体積％が、上記架橋性ポリマー、上記多オレフィン性架橋剤、上記固体ナノシリカ粒子および上記多孔性ナノシリカ粒子の乾燥体積の総和に基づいている）
の反応生成物を含む低屈折率組成物。
２．架橋性ポリマーが、少なくとも約６５質量パーセントのフッ素を有すると共に臭素、ヨウ素およびエテニルからなる群から選択された少なくとも１つの硬化部位を有するフルオロエラストマーを含む、上記１に記載の低屈折率組成物。
３．フルオロエラストマーが、フッ化ビニリデン、ヘキサフルオロプロピレン、テトラフルオロエチレン、およびヨウ素含有硬化部位モノマーの共重合単位を含む、上記２に記載の低屈折率組成物。
４．複数の固体ナノ粒子が、少なくとも２０％であるが１００％未満の非反応性置換基で官能化された反応性シラノールを有する、上記１に記載の低屈折率組成物。
５．複数の固体ナノシリカ粒子が約３０ｎｍまたはそれ以下のｄ５０を有する、上記１に記載の低屈折率組成物。
６．多オレフィン性架橋剤が、アクリル系多オレフィン性架橋剤およびアリル系多オレフィン性架橋剤を含む、上記１に記載の組成物。
７．固体ナノシリカ粒子の体積％対多孔性ナノシリカ粒子の体積％の比が約０．０１：１〜約４：１である、上記１に記載の低屈折率組成物。
８．固体ナノシリカ粒子表面積１平方ナノメートル当たり約０．３〜約２０分子のオキシシラン、および多孔性ナノシリカ粒子表面積１平方ナノメートル当たり約０．４〜約３０分子のオキシシランを含有する、上記１に記載の低屈折率組成物。
９．反応生成物が、オキシシランの加水分解を触媒することができる化合物の実質的不在下で形成される、上記１に記載の低屈折率組成物。
１０．オキシシランが、
式Ｘ−Ｙ−ＳｉＲ１Ｒ２Ｒ３
（式中、
Ｘは、アクリロイルオキシ、メタクリロイルオキシおよびエポキシからなる群から選択された官能基であり、
Ｙは、場合によりエーテル、エステルおよびアミド結合をその中に包含する２〜１０個の炭素原子を有するアルキレンラジカル、ならびに場合によりエーテル、エステルおよびアミド結合をその中に包含する６〜２０個の炭素原子を有するアリーレン基からなる群から選択され、ならびに
Ｒ１-３は、アルコキシ、アリールオキシおよびハロゲンからなる群から独立して選択
される）
により表される、上記１に記載の組成物。
１１．フリーラジカル重合開始剤が、約２４５ｎｍ〜約３５０ｎｍの波長範囲にわたって比較的強い吸収を有する少なくとも１種の光開始剤、および約３５０ｎｍ〜約４５０ｎｍの波長範囲にわたって比較的強い吸収を有する少なくとも１種の光開始剤を含む、上記１に記載の組成物。
１２．透明基材を含むと共に、その上に上記１に記載の低屈折率組成物から形成されたコーティングを有する光学フィルム。
１３．方法１による擦過の後に、方法４により測定される１０またはそれ以下の擦傷％を有する、上記１２に記載の光学フィルム。
１４．透明基材および基材上に設けられた反射防止コーティングを含み、該反射防止コーティングは、上記１に記載の低屈折率組成物を含む反射防止フィルム。
１５．方法１による擦過の後に、方法４により測定される１０またはそれ以下の擦傷％を有する、上記１４に記載の反射防止フィルム。
１６．（ｉ）架橋性ポリマー、
（ｉｉ）多オレフィン性架橋剤、
（ｉｉｉ）少なくとも１つの重合性官能基を有するオキシシラン、ならびに該オキシシランの少なくとも１種の加水分解物および縮合物、
（ｉｖ）フリーラジカル重合開始剤、
がその中に溶解された溶剤であって、その溶剤は、
（ｖ）複数の固体ナノシリカ粒子、ならびに
（ｖｉ）複数の多孔性ナノシリカ粒子、
がその中に懸濁されている溶剤を含み、
該固体ナノシリカ粒子の体積％が０超〜約２０またはそれ以下であり；該固体ナノシリカ粒子の体積％と該多孔性ナノシリカ粒子の体積％との総和が約４５またはそれ以下であり；体積％が、該架橋性ポリマー、該多オレフィン性架橋剤、該固体ナノシリカ粒子および該多孔性ナノシリカ粒子の乾燥体積の総和に基づいている、低屈折率コーティングを形成するための液体混合物。
１７．反射防止コーティングを有する基材を含む物品であって、該コーティングが、
（ｉ）架橋性ポリマー、
（ｉｉ）多オレフィン性架橋剤、
（ｉｉｉ）複数の固体ナノシリカ粒子、
（ｉｖ）複数の多孔性ナノシリカ粒子、
（ｖ）少なくとも１つの重合性官能基を有するオキシシラン、ならびに該オキシシランの少なくとも１種の加水分解物および縮合物；ならびに
（ｖｉ）フリーラジカル重合開始剤
の反応生成物を含み、ここで該固体ナノシリカ粒子の体積％は０超〜約２０またはそれ以下であり；該固体ナノシリカ粒子の体積％と該多孔性ナノシリカ粒子の体積％との総和が約４５またはそれ以下であり；体積％が、該架橋性ポリマー、該多オレフィン性架橋剤、該固体ナノシリカ粒子および該多孔性ナノシリカ粒子の乾燥体積の総和に基づいている上記物品。
１８．複数の固体ナノシリカ粒子が、基材に実質的に隣接する反射防止コーティング中に存在する、上記１７に記載の物品。
１９．約１．７パーセントまたはそれ以下の鏡面反射率を有する、上記１７に記載の物品。
２０．反射防止コーティングの擦傷％が、方法１による擦過の後に、方法４により測定されて１０またはそれ以下である、上記１７に記載の物品。
２１．反射防止コーティングの擦傷％が、方法１による擦過の後に、方法４により測定されて５またはそれ以下である、上記１７に記載の物品。
２２．（ｉ）
（１）架橋性ポリマー、
（２）多オレフィン性架橋剤、
（３）少なくとも１つの重合性官能基を有するオキシシラン、ならびに該オキシシランの少なくとも１種の加水分解物および縮合物、ならびに
（４）フリーラジカル重合開始剤、
がその中にその中に溶解された溶剤であって、
（５）複数の固体ナノシリカ粒子、
（６）複数の多孔性ナノシリカ粒子
がその中に懸濁された溶剤を含み；ここで該固体ナノシリカ粒子の体積％は０超〜約２０またはそれ以下であり；該固体ナノシリカ粒子の体積％と該多孔性ナノシリカ粒子の体積％との総和が約４５またはそれ以下であり；体積％が、該架橋性ポリマー、該多オレフィン性架橋剤、該固体ナノシリカ粒子および該多孔性ナノシリカ粒子の乾燥体積の総和に基づいている液体混合物を調製する工程、
（ｉｉ）該液体混合物のコーティングを基材上に塗布して、液体混合物コーティングを該基材上に形成する工程、
（ｉｉｉ）溶剤を該液体混合物コーティングから除去して、未硬化のコーティングを該基材上に形成する工程、ならびに
（ｉｖ）該未硬化のコーティングを硬化させ、これにより、反射防止コーティングを該基材上に形成する工程
を含む、基材上に反射防止コーティングを形成する方法。
２３．複数の固体ナノシリカ粒子が、基材に実質的に隣接する反射防止コーティング中に存在する、上記２２に記載の方法。
２４．塗布工程が、マイクログラビアコーティングによりワンパスで実施される、上記２２に記載の方法。
【手続補正２】
【補正対象書類名】特許請求の範囲
【補正対象項目名】全文
【補正方法】変更
【補正の内容】
【特許請求の範囲】
【請求項１】
（ｉ）架橋性ポリマー、
（ii）多オレフィン性架橋剤、
（iii）複数の固体ナノシリカ粒子、
（iv）複数の多孔性ナノシリカ粒子、
（ｖ）少なくとも１つの重合性官能基を有するオキシシラン、ならびに該オキシシランの少なくとも１種の加水分解物および縮合物；ならびに
（vi）フリーラジカル重合開始剤
（ここで、上記固体ナノシリカ粒子の体積％は０超〜２０またはそれ以下であり；上記固体ナノシリカ粒子の体積％と上記多孔性ナノシリカ粒子の体積％との総和が４５またはそれ以下であり；体積％が、上記架橋性ポリマー、上記多オレフィン性架橋剤、上記固体ナノシリカ粒子および上記多孔性ナノシリカ粒子の乾燥体積の総和に基づいている）
の反応生成物を含む低屈折率組成物。
【請求項２】
透明基材を含むと共に、その上に請求項１に記載の低屈折率組成物から形成されたコーティングを有する光学フィルム。
【請求項３】
透明基材および基材上に設けられた反射防止コーティングを含み、該反射防止コーティングは、請求項１に記載の低屈折率組成物を含む反射防止フィルム。
【請求項４】
（ｉ）架橋性ポリマー、
（ii）多オレフィン性架橋剤、
（iii）少なくとも１つの重合性官能基を有するオキシシラン、ならびに該オキシシランの少なくとも１種の加水分解物および縮合物、
（iv）フリーラジカル重合開始剤、
がその中に溶解された溶剤であって、その溶剤は、
（ｖ）複数の固体ナノシリカ粒子、ならびに
（vi）複数の多孔性ナノシリカ粒子、
がその中に懸濁されている溶剤を含み、
該固体ナノシリカ粒子の体積％が０超〜２０またはそれ以下であり；該固体ナノシリカ粒子の体積％と該多孔性ナノシリカ粒子の体積％との総和が４５またはそれ以下であり；体積％が、該架橋性ポリマー、該多オレフィン性架橋剤、該固体ナノシリカ粒子および該多孔性ナノシリカ粒子の乾燥体積の総和に基づいている、低屈折率コーティングを形成するための液体混合物。
【請求項５】
反射防止コーティングを有する基材を含む物品であって、該コーティングが、
（ｉ）架橋性ポリマー、
（ii）多オレフィン性架橋剤、
（iii）複数の固体ナノシリカ粒子、
（iv）複数の多孔性ナノシリカ粒子、
（ｖ）少なくとも１つの重合性官能基を有するオキシシラン、ならびに該オキシシランの少なくとも１種の加水分解物および縮合物；ならびに
（vi）フリーラジカル重合開始剤
の反応生成物を含み、ここで該固体ナノシリカ粒子の体積％は０超〜２０またはそれ以下であり；該固体ナノシリカ粒子の体積％と該多孔性ナノシリカ粒子の体積％との総和が４５またはそれ以下であり；体積％が、該架橋性ポリマー、該多オレフィン性架積の総和に基づいている上記物品。
【請求項６】
（ｉ）
（１）架橋性ポリマー、
（２）多オレフィン性架橋剤、
（３）少なくとも１つの重合性官能基を有するオキシシラン、ならびに該オキシシランの少なくとも１種の加水分解物および縮合物、ならびに
（４）フリーラジカル重合開始剤、
がその中にその中に溶解された溶剤であって、
（５）複数の固体ナノシリカ粒子、
（６）複数の多孔性ナノシリカ粒子
がその中に懸濁された溶剤を含み；ここで該固体ナノシリカ粒子の体積％は０超〜２０またはそれ以下であり；該固体ナノシリカ粒子の体積％と該多孔性ナノシリカ粒子の体積％との総和が４５またはそれ以下であり；体積％が、該架橋性ポリマー、該多オレフィン性架橋剤、該固体ナノシリカ粒子および該多孔性ナノシリカ粒子の乾燥体積の総和に基づいている液体混合物を調製する工程、
（ii）該液体混合物のコーティングを基材上に塗布して、液体混合物コーティングを該基材上に形成する工程、
（iii）溶剤を該液体混合物コーティングから除去して、未硬化のコーティングを該基材上に形成する工程、ならびに
（iv）該未硬化のコーティングを硬化させ、これにより、反射防止コーティングを該基材上に形成する工程
を含む、基材上に反射防止コーティングを形成する方法。